(57)【要約】【課題】誘電損失が低く、高強度、高熱伝導率で、誘電率および熱膨張係数の調整が容易にできるガラスセラミックスを提供する。【解決手段】ガラスおよび／またはそれが結晶化したマトリックス中に特定の結晶面方向に配向したセラミックフィラーを分散し、該フィラーの配向方向と垂直な面と平行な面で測定されるＸ線回折ピークを比較して、前記フィラーに基づく（ｈｋ０）面および（００ｌ）面（ただし、ｈ≧０、ｋ≧０で、ｈ、ｋの一方が１以上の整数、ｌは１以上の整数）のピークのうち、２つの測定面でのピーク強度の変化が最も大きい特定結晶面のピーク強度Ｉ（ｈｋ０）、Ｉ（００ｌ）から、ｐ＝Ｉ（００ｌ）／（Ｉ（ｈｋ０）＋Ｉ（００ｌ））で求められる２つの測定面でのｐ１、ｐ２の比（ｐ１／ｐ２、但しｐ１＞ｐ２）が２以上、かつ一方の測定面から０．１ｍｍ研磨した研磨面でのｐ’値との比（ｐ’／ｐ）が０．８以上のガラスセラミックスとする。【選択図】図１
2010208944.tif 000002
【特許請求の範囲】
【請求項１】
ガラスおよび／またはそれが結晶化したマトリックス中にセラミックフィラーを分散したガラスセラミックスであって、該ガラスセラミックス中の前記セラミックフィラーが特定の結晶面方向に配向し、該配向方向と垂直な面で測定されるＸ線回折ピークと前記配向方向と平行な面で測定されるＸ線回折ピークとを比較したとき、前記セラミックフィラーに基づく（ｈｋ０）結晶面および（００ｌ）結晶面（ただし、ｈ≧０、ｋ≧０で、ｈまたはｋのいずれか一方が１以上の整数、ｌは１以上の整数）のピークのうち、前記２つの測定面でのピーク強度の変化が最も大きい特定の（ｈｋ０）結晶面のピーク強度Ｉ（ｈｋ０）、および前記２つの測定面でのピーク強度の変化が最も大きい特定の（００ｌ）結晶面のピーク強度Ｉ（００ｌ）から、以下の式により求められる前記２つの測定面でのｐ値、ｐ１、ｐ２
ｐ＝Ｉ（００ｌ）／（Ｉ（ｈｋ０）＋Ｉ（００ｌ））
の比（ｐ１／ｐ２、但しｐ１＞ｐ２）が２以上であり、かつ前記２つの測定面のうちの一方の測定面から０．１ｍｍ研磨した研磨面におけるＸ線回折ピークから求められるｐ’値との比（ｐ’／ｐ）が０．８以上であることを特徴とするガラスセラミックス。
【請求項２】
前記セラミックフィラーの平均アスペクト比が３以下であることを特徴とする請求項１記載のガラスセラミックス。
【請求項３】
開気孔率が５％以下であることを特徴とする請求項１または２記載のガラスセラミックス。
【請求項４】
６０ＧＨｚにおける誘電損失が１０×１０−４以下、熱伝導率が３Ｗ／ｍ・Ｋ以上、強度２５０ＭＰａ以上であることを特徴とする請求項１乃至３のいずれか記載のガラスセラミックス。
【請求項５】
前記セラミックフィラーの配向方向と、該配向方向と垂直な方向における誘電率および／または熱膨張係数が異なることを特徴とする請求項１乃至４のいずれか記載のガラスセラミックス。
【請求項６】
前記セラミックフィラーが、アルミナ、ムライト、フォルステライト、エンスタタイト、ディオプサイド、コージエライト、アノーサイト、スライソナイト、セルシアン、スピネル、ガーナイト、シリカ、ジルコニア、チタニア、ＭｇＴｉＯ３、（ＭｇＺｎ）ＴｉＯ３、Ｍｇ２ＴｉＯ４、Ｚｎ２ＴｉＯ４、ＣａＴｉＯ３、ＳｒＴｉＯ３、Ｓｉ３Ｎ４、ＳｉＣおよびＡｌＮの群から選ばれる少なくとも１種を含有することを特徴とする請求項１乃至５のいずれか記載のガラスセラミックス。
【請求項７】
マトリックス中に存在するセラミックフィラーの比率が３０〜８０重量％であることを特徴とする請求項１乃至６のいずれか記載のガラスセラミックス。
【請求項８】
ガラス粉末とセラミックフィラー粉末を含有するスラリーを作製した後、該スラリーに１テスラ以上の磁場を印加しつつ成形体を作製し、焼成することを特徴とするガラスセラミックスの製造方法。
【請求項９】
前記セラミックフィラー粉末の平均アスペクト比が３以下であることを特徴とする請求項８記載のガラスセラミックスの製造方法。
【請求項１０】
前記成形体を２００μｍ以下の板状体とすることを特徴とする請求項８または９記載のガラスセラミックスの製造方法。
【請求項１１】
前記成形体が板状体からなり、該成形体の少なくとも一方の表面に前記成形体の焼結温度では焼結しない無機組成物グリーンシートを積層して、該積層物を焼成することを特徴とする請求項８乃至１０のいずれか記載のガラスセラミックスの製造方法。
【請求項１２】
前記板状の成形体の焼成による厚み方向の収縮率が３５％以上であることを特徴とする請求項１１記載のガラスセラミックスの製造方法。
【請求項１３】
絶縁基板の表面および／または内部に配線層を形成した配線基板であって、前記絶縁基板が請求項１乃至７のいずれか記載のガラスセラミックスからなることを特徴とする配線基板。
【請求項１４】
前記絶縁基板の厚みが１ｍｍ以下であることを特徴とする請求項１３記載の配線基板。
【請求項１５】
前記絶縁基板の表面および／または内部に、前記セラミックフィラーの配向面と直行する方向にサーマルビアを形成することを特徴とする請求項１３または１４記載の配線基板。
【請求項１６】
前記配線層が純度９９％以上の高純度金属からなることを特徴とする請求項１３乃至１５のいずれか記載の配線基板。
【発明の詳細な説明】
【技術分野】
【０００１】
本発明は、例えば、半導体素子収納用パッケージなど配線基板用の絶縁基板、フェルール等のコネクタ部品あるいは磁気ディスク保持部材等のスペーサ部品等に好適に使用されるガラスセラミックスに関するものであり、特に、低温での焼成が可能で、高周波帯で低い誘電損失を有し、高強度、誘電率および熱膨張係数の調整が容易にできるガラスセラミックスおよびその製造方法並びにそれを用いた配線基板に関する。
【背景技術】
【０００２】
ガラスセラミックスは、一般に、ガラス粉末とセラミックフィラー粉末とを混合し、成形、焼成して作製されるが、低温焼成が可能であること、平滑な表面を有すること、ガラスとフィラーの種類を変えることによって多様な特性を得ることが可能である等の優れた特性を有することから、最近種々の用途に用いられている。
【０００３】
一方、高集積化が進むＩＣやＬＳＩ等の半導体素子を搭載する半導体素子収納用パッケージや、各種電子部品が搭載される混成集積回路装置等に適用される配線基板においては、高密度化、低抵抗化、小型軽量化が要求されており、アルミナ系セラミック材料に比較して低温での焼成が可能で、低抵抗金属との同時焼成が可能なガラスセラミックスを絶縁基板として用いた配線基板がいっそう注目されている。
【０００４】
かかるガラスセラミックスを絶縁基板として用いた配線基板として、例えば、ガラス粉末と扁平なセラミックフィラー粉末とを混合し、ドクターブレード法や押出成形法等により成形してグリーンシートを作製し、該グリーンシートの面方向に平行にセラミックフィラーを配向させ、これを焼成することによって、焼成時のグリーンシートの面方向への焼成収縮を小さくでき、寸法精度の高い配線基板を作製できることが記載されている（例えば、特許文献１参照。）。
【先行技術文献】
【特許文献】
【０００５】
【特許文献１】特開平９−７１４７２号公報
【発明の概要】
【発明が解決しようとする課題】
【０００６】
しかしながら、特許文献１に記載の扁平なセラミックフィラー粉末を用いてドクターブレード法や押出成形法等により成形し焼成した絶縁基板では、扁平なセラミックフィラー粉末同士が絡まったり球状のガラス粉末が共存するために、フィラー粉末をグリーンシート中に均一に分散させることが困難であり、また、厚み方向でフィラー粉末の配向度が変化してグリーンシートの表面付近での配向度は高いものの中央部では配向度が低下するという問題があった。
【０００７】
一方、上記ガラスセラミックスを特に高周波信号を伝送する配線基板の絶縁基板材料として用いる場合、信号の伝送特性を高めるために高周波帯での誘電損失を低減することが求められ、また、基板強度および熱伝導率の向上、誘電率および熱膨張係数が容易に調整できることが求められていた。
【０００８】
したがって、本発明は、上記課題を解決するためになされたもので、その目的は、特に高周波帯での誘電損失が低く、高強度、高熱伝導率で、誘電率および熱膨張係数の調整が容易にできるガラスセラミックスおよびその製造方法並びにそれを用いた配線基板を提供
することにある。
【課題を解決するための手段】
【０００９】
本発明者は、上記課題に対して鋭意検討した結果、ガラス粉末とセラミックフィラー粉末とを含有するスラリーを用いて成形時に１テスラ（Ｔ）以上の高い磁場を印加することにより、セラミックフィラー粉末が磁場の印加方向に対して特定の向きに配向する結果、厚み方向等によらずセラミックフィラー粉末を均一に配向させることができ、特に高周波帯での誘電損失が低く、高強度、高熱伝導率で、誘電率および熱膨張係数の調整が容易にできるガラスセラミックスが得られることを知見した。
【００１０】
すなわち、本発明のガラスセラミックスは、ガラスおよび／またはそれが結晶化したマトリックス中にセラミックフィラーを分散したガラスセラミックスであって、該ガラスセラミックス中の前記セラミックフィラーが特定の結晶面方向に配向し、該配向方向と垂直な面で測定されるＸ線回折ピークと前記配向方向と平行な面で測定されるＸ線回折ピークとを比較したとき、前記セラミックフィラーに基づく（ｈｋ０）結晶面および（００ｌ）結晶面（ただし、ｈ≧０、ｋ≧０で、ｈまたはｋのいずれか一方が１以上の整数、ｌは１以上の整数）のピークのうち、前記２つの測定面でのピーク強度の変化が最も大きい特定の（ｈｋ０）結晶面のピーク強度Ｉ（ｈｋ０）、および前記２つの測定面でのピーク強度の変化が最も大きい特定の（００ｌ）結晶面のピーク強度Ｉ（００ｌ）から、以下の式により求められる前記２つの測定面でのｐ値、ｐ１、ｐ２
ｐ＝Ｉ（００ｌ）／（Ｉ（ｈｋ０）＋Ｉ（００ｌ））
の比（ｐ１／ｐ２、但しｐ１＞ｐ２）が２以上であり、かつ前記２つの測定面のうちの一方の測定面から０．１ｍｍ研磨した研磨面におけるＸ線回折ピークから求められるｐ’値との比（ｐ’／ｐ）が０．８以上であることを特徴とするものである。
【００１１】
ここで、前記セラミックフィラーの平均アスペクト比が３以下であること、開気孔率が５％以下であることが望ましい。
【００１２】
また、６０ＧＨｚにおける誘電損失が１０×１０−４以下、熱伝導率が３Ｗ／ｍ・Ｋ以上、強度２５０ＭＰａ以上であること、前記セラミックフィラーの配向方向と、該配向方向と垂直な方向における誘電率および／または熱膨張係数が異なることが望ましい。
【００１３】
さらに、前記セラミックフィラーが、アルミナ、ムライト、フォルステライト、エンスタタイト、ディオプサイド、コージエライト、アノーサイト、スライソナイト、セルシアン、スピネル、ガーナイト、シリカ、ジルコニア、チタニア、ＭｇＴｉＯ３、（ＭｇＺｎ）ＴｉＯ３、Ｍｇ２ＴｉＯ４、Ｚｎ２ＴｉＯ４、ＣａＴｉＯ３、ＳｒＴｉＯ３、Ｓｉ３Ｎ４、ＳｉＣおよびＡｌＮの群から選ばれる少なくとも１種を含有することが望ましく、マトリックス中に存在するセラミックフィラーの比率が３０〜８０重量％であることが望ましい。
【００１４】
また、本発明のガラスセラミックスの製造方法は、ガラス粉末とセラミックフィラー粉末を含有するスラリーを作製した後、該スラリーに１テスラ以上の磁場を印加しつつ成形体を作製し、焼成することを特徴とするものである。
【００１５】
ここで、前記セラミックフィラー粉末の平均アスペクト比が３以下であること、前記成形体を特に２００μｍ以下の板状体とし、該成形体の少なくとも一方の表面に前記成形体の焼結温度では焼結しない無機組成物グリーンシートを積層して、該積層物を焼成することが望ましく、前記板状の成形体の焼成による厚み方向の収縮率が３５％以上であることが望ましい。
【００１６】
また、本発明の配線基板は、絶縁基板の表面および／または内部に配線層を形成した配線基板であって、前記絶縁基板が上記ガラスセラミックスからなることを特徴とするものである。
【００１７】
ここで、前記絶縁基板の厚みが１ｍｍ以下であること、前記絶縁基板の表面および／または内部に、前記セラミックフィラーの配向面と直行する方向にサーマルビアを形成すること、前記配線層が純度９９％以上の高純度金属からなることが望ましい。
【発明の効果】
【００１８】
本発明のガラスセラミックスによれば、ガラス粉末とセラミックフィラー粉末とを含有するスラリーを用いて成形時に１テスラ以上の高い磁場を印加することにより、セラミックフィラー粉末が磁場の印加方向に対して特定の向きに配向する結果、厚み方向等によらずセラミックフィラー粉末を均一に配向させることができ、特に高周波帯での誘電損失が低く、高強度、高熱伝導率で、誘電率および熱膨張係数の調整が容易にできるガラスセラミックスが得られる。
【００１９】
また、本発明のガラスセラミックスの製造方法によれば、板状の成形体に対して、少なくとも一方の表面に前記成形体の焼結温度では焼結しない無機組成物グリーンシートを積層して、該積層物を焼成することにより、セラミックフィラー粉末を焼成時にさらに配向させることができる。
【図面の簡単な説明】
【００２０】
【図１】本発明の配線基板の好適例である半導体素子収納用パッケージの一例を示す概略断面図である。
【発明を実施するための形態】
【００２１】
本発明のガラスセラミックスは、ガラスおよび／またはそれが結晶化したマトリックス中にセラミックフィラーを分散したガラスセラミックスであって、該ガラスセラミックス中の前記セラミックフィラーが特定の結晶方向に配向し、該配向方向と垂直な面で測定されるＸ線回折ピークと前記配向方向と平行な面で測定されるＸ線回折ピークとを比較したとき、前記セラミックフィラーに基づく（ｈｋ０）結晶面および（００ｌ）結晶面（ただし、ｈ≧０、ｋ≧０で、ｈまたはｋのいずれか一方が１以上の整数、ｌ（エル）は１以上の整数）のピークのうち、前記２つの測定面でのピーク強度の変化が最も大きい特定の（ｈｋ０）結晶面のピーク強度Ｉ（ｈｋ０）、および前記２つの測定面でのピーク強度の変化が最も大きい特定の（００ｌ）結晶面のピーク強度Ｉ（００ｌ）から、以下の式により求められる前記２つの測定面でのｐ値、ｐ１、ｐ２
ｐ＝Ｉ（００ｌ）／（Ｉ（ｈｋ０）＋Ｉ（００ｌ））
の比（ｐ１／ｐ２、但しｐ１＞ｐ２）が２以上、特に５以上、さらに１０以上、さらには２０以上であり、かつ前記２つの測定面のうちの一方の測定面から０．１ｍｍ研磨した研磨面におけるＸ線回折ピークから求められるｐ’値との比（ｐ’／ｐ）が０．８以上、特に０．９０以上、さらに０．９５以上であることが大きな特徴である。
【００２２】
これによって、焼結体全体としてセラミックフィラー粒子を規則的に配列させることができることから、高周波帯での誘電損失の低減、強度、熱伝導率の向上、誘電率および熱膨張係数の容易な調整等を図ることができる。
【００２３】
ガラスとしては、シリカガラス、ホウケイ酸ガラス、アルミノケイ酸ガラス、Ｐｂ系ガラス、Ｂｉ系ガラス、アルカリ系ガラス、アルカリ土類系ガラス、アルミノホウケイ酸ガラス等が使用でき、特に、銅や銀等の低抵抗金属との同時焼成性の点で、アルミノケイ酸ガラス、アルミノホウケイ酸ガラス、アルカリ系ガラス、アルカリ土類系ガラス等のガラ
スが望ましい。
【００２４】
さらに、高周波帯での誘電損失、低誘電率の点で、Ａｌ２Ｏ３とＳｉＯ２とＭＯ（Ｍ：アルカリ土類元素）とを含有するアルミノケイ酸ガラスまたはアルミノホウケイ酸ガラスを含有することが望ましい。中でも、各成分の望ましい範囲は、Ａｌ２Ｏ３が２．５〜４０重量％、ＳｉＯ２が３５〜６０重量％、ＭＯ（Ｍ：アルカリ土類元素）が総量で５〜５５重量％との比率からなることが望ましい。なお、上記アルカリ土類元素としては、Ｍｇ、Ｃａ、ＳｒおよびＢａの群から選ばれる少なくとも１種を指す。
【００２５】
さらに、ガラス中にＺｎＯ、ＴｉＯ２、Ｂ２Ｏ３等の他の成分を総量で２０重量％以下の割合で含有してもよいが、特に、Ｂ２Ｏ３の含有量は誘電損失の低減の点から、Ｂ２Ｏ３換算量で７重量％以下、特に３重量％以下であることが望ましく、また、ＰｂＯ、Ｂ２Ｏ３以外にも高周波帯での誘電損失を増大させるＬｉ、Ｎａ、Ｋなどのアルカリ金属元素、ＺｒＯ２、Ｍｎ２Ｏ３、Ｃｒ２Ｏ３、ＮｉＯ成分はガラスに対して、酸化物換算による総量で３重量％以下であることが望ましい。
【００２６】
なお、上記ガラスから析出可能な結晶相としては、ＳｉＯ２結晶相、ＭｇＡｌ２Ｏ４等のスピネル結晶相、ＺｎＡｌ２Ｏ４等のガーナイト結晶相、Ｃａ（Ｍｇ，Ａｌ）（Ｓｉ，Ａｌ）２Ｏ６等のディオプサイド型結晶相、ＣａＭｇＳｉ２Ｏ７（ａｋｅｒｍａｎｉｔｅ）、ＣａＭｇＳｉＯ４（ｍｏｎｔｉｃｅｌｌｉｔｅ）、Ｃａ３ＭｇＳｉ２Ｏ８（ｍｅｒｗｉｎｉｔｅ）、ＭｇＳｉＯ３、３Ａｌ２Ｏ３・２ＳｉＯ２、Ｍｇ２Ａｌ４Ｓｉ５Ｏ１８、ＳｒＡｌ２Ｓｉ２Ｏ８、（Ｓｒ，Ｃａ）Ａｌ２Ｓｉ２Ｏ８（スラウソナイト）、ＣａＡｌ２Ｓｉ２Ｏ８（アノーサイト）、ＢａＡｌ２Ｓｉ２Ｏ８（セルジアン）、（Ｃａ，Ｓｒ）ＳｉＯ３、ＳｒＳｉＯ３等が好適に使用できるが、中でも低誘電損失化、高強度化の点では、ディオプサイド型結晶相、ＭｇＡｌ２Ｏ４、ＺｎＡｌ２Ｏ４、コージェライト、ムライト、エンスタタイト、ウイレマイト、ＣａＡｌ２Ｓｉ２Ｏ８、ＳｒＡｌ２Ｓｉ２Ｏ８、（Ｓｒ，Ｃａ）Ａｌ２Ｓｉ２Ｏ８、フォルステライト、特に、ディオプサイド型結晶相、ガーナイト、ＴｉＯ２、（Ｚｎ，Ｍｇ）ＴｉＯ３、（Ｚｎ，Ｍｇ）２ＴｉＯ４、ｎＺｎＯ・Ｂ２Ｏ３等の結晶相が析出してもよい。
【００２７】
さらに、上記ディオプサイド型結晶相を析出可能なガラスの組成は、上記のガラスからのディオプサイド型結晶相の析出割合を高める上では、ガラス中におけるＣａＯとＭｇＯの合計量が３５〜５０重量％であることが望ましく、さらにはＳｉＯ２３０〜５５重量％、Ａｌ２Ｏ３４．５〜１５重量％、ＭｇＯ１６〜３５重量％、ＣａＯ２４〜４０重量％の割合であることが望ましい。
【００２８】
また、上記ディオプサイド型結晶相を析出可能なガラス中には磁器の低温焼成化を促進する上ではＳｒＯを含有してもよく、この場合、ガラスの組成としては、ＳｉＯ２３０〜５５重量％、Ａｌ２Ｏ３４〜１５重量％、ＭｇＯ１４〜３０重量％、ＣａＯ５〜２０重量％、ＳｒＯ１０〜２５重量％の割合であることが望ましい。
【００２９】
さらに、ガラスの軟化点が低下すると低温での緻密化が促進されるが、脱バインダ特性が悪化し、磁器中に多量の気孔や残留炭素が残存して変色、絶縁特性、誘電損失、磁器強度の低下等を引き起こす。特に、Ｃｕメタライズとの同時焼成を行う場合、Ｃｕの酸化を抑制するために非酸化性雰囲気中にて焼成する必要があるために脱バインダ特性はさらに低下する点で、上記ガラスの軟化点は、（Ｐｂガラスより高く）７００〜８５０℃、特に８００〜８３０℃であることが望ましい。
【００３０】
また、前記セラミックフィラーとしては、アルミナ、ムライト、フォルステライト、エンスタタイト、ディオプサイド、コージエライト、アノーサイト、スライソナイト、セル
シアン、スピネル、ガーナイト、シリカ、ジルコニア、チタニア、ＭｇＴｉＯ３、（ＭｇＺｎ）ＴｉＯ３、Ｍｇ２ＴｉＯ４、Ｚｎ２ＴｉＯ４、ＣａＴｉＯ３、ＳｒＴｉＯ３、Ｓｉ３Ｎ４、ＳｉＣおよびＡｌＮの群から選ばれる少なくとも１種を含有することが望ましい。
【００３１】
また、高周波帯での誘電損失の低減、強度向上、低温焼結性、誘電率、熱膨張係数等の点で、前記フィラーの含有量は３０〜８０重量％であることが望ましく、セラミックフィラーの平均粒径は０．５〜５μｍ、特に０．５〜３μｍであることが望ましい。
【００３２】
さらに、本発明によれば、セラミックフィラー粉末同士が絡み合ったり凝集したりすることを防止するためには、セラミックフィラー粉末の平均アスペクト比が３以下、特に２以下であることが望ましく、また、強度、熱伝導率および耐湿性等を向上させるためには、ガラスセラミックスの開気孔率が５％以下、特に３％以下、さらに１％以下であることが望ましい。
【００３３】
また、上記態様のガラスセラミックスは、特に、６０ＧＨｚにおける誘電損失が１０×１０−４以下、特に、９×１０−４以下、熱伝導率が３Ｗ／ｍ・Ｋ以上、特に４Ｗ／ｍ・Ｋ以上、さらに５Ｗ／ｍ・Ｋ以上の優れた特性を有するものとなる。
【００３４】
なお、上記磁器は、配線基板の絶縁基板、コネクタ部材、スペーサ部材等として用いることができ、中でも、１ＧＨｚ以上、特に２０ＧＨｚ以上、さらには５０ＧＨｚ以上、またさらには７０ＧＨｚ以上の高周波信号を伝送する配線基板の絶縁層を形成するのに好適な磁器である。
【００３５】
ここで、磁器の室温から４００℃における熱膨張係数は、５×１０−６／℃以上、特に６×１０−６／℃以上、さらに８×１０−６／℃以上、さらには１０×１０−６／℃以上であることが望ましく、例えば、配線基板の絶縁基板として用いる場合、基板の面方向の熱膨張係数を実装するチップ部品等やプリント基板等の熱膨張係数に近似するように適宜調整することが望ましい。これは、上記の磁器の熱膨張係数が実装されるチップ部品等やプリント基板のそれと差がある場合、半田実装時や半導体素子の作動停止による繰り返し温度サイクルによって、チップ部品等やプリント基板と配線基板（パッケージ）との実装部に熱膨張差に起因する応力が発生し、実装部にクラック等が発生し、実装構造の信頼性を損ねてしまうためである。
【００３６】
また、本発明によれば、ガラスセラミックスの前記配向面と該配向面と垂直な面における熱膨張係数が異なるように形成することが可能であることから、例えば、絶縁基板の主平面方向の熱膨張係数を厚み方向の熱膨張係数よりも大きくすることにより、少ないフィラー量で磁器の熱膨張係数を容易に調整でき、低温で磁器を緻密化できるとともに、プリント基板と配線基板との熱膨張係数差を小さくすることができる。
【００３７】
また、磁器強度を２５０ＭＰａ以上、特に３００ＭＰａ以上、さらに３５０ＭＰａ以上と高いために、例えば、配線基板の絶縁基板として用いる場合、半導体素子等の電子部品の実装時、または入出力端子部に施すリード接続時に磁器にかかる応力による破損やはがれ等を防止することができる。
【００３８】
さらに、磁器の熱伝導率が３Ｗ／ｍ・Ｋ以上と高く、配線基板、またはこれに実装される半導体素子等の電子部品から発生した熱を効率よく放熱して電子部品の温度上昇による誤作動を防止することができる。なお、本発明によれば、例えば、主平面方向の熱伝導率が厚み方向の熱伝導率よりも高い場合、絶縁基板に対してその厚み方向にサーマルビアを形成することが望ましい。
【００３９】
また、本発明によれば、結晶面（結晶軸）によって誘電率を異ならせることが可能であり、例えば、配線基板の絶縁基板として用いる場合、配線基板の小型化、伝送特性の向上等用途に応じて誘電率を調整することができ、また、配向面および誘電率が異なる２つの部材の積層体を作製することも可能である。
【００４０】
（製造方法）
次に、本発明におけるガラスセラミックスを製造する方法について説明する。
【００４１】
まず、出発原料として、上述したガラス粉末、特に結晶化ガラス粉末とセラミックフィラー粉末とを所定の割合で秤量し、これに、溶媒を添加、混合してスラリーを調整する。溶媒としては、水、イソプロピルアルコール（ＩＰＡ）等のアルコール類、アセトン等が使用可能であり、特に安全性、対環境面では水が望ましい。また、溶媒とともにポリビニルアルコール（ＰＶＡ）等の有機バインダや可塑剤、分散剤を加えてもよく、ＰＶＡは分散剤としての機能をも有し、後述するセラミックフィラー粉末の配向性を高める働きをなす。
【００４２】
さらに、フィラー粉末の凝集を抑制するとともに、フィラー粉末のスラリー中の分散性を高め、かつフィラー粉末を後述する磁場中で容易に配列させるために、セラミックフィラー粉末の平均粒径は０．５〜５μｍ、特に０．５〜３μｍ、さらに０．５〜１．５μｍ、さらに０．５〜１．０μｍであることが望ましい。なお、フィラー粉末の平均粒径とはマイクロトラック法によって求められるｄ５０値の意である。また、後述する磁場中でのセラミックフィラー粉末の配向度を高める上で、セラミックフィラー粉末のアスペクト比は３以下、特に２以下であることが望ましい。
【００４３】
次に、上記スラリーに一方向から特定の平行磁場Ｈを印加しつつ成形を行う。
【００４４】
ここで、印加する磁場Ｈの強さは、フィラー粉末を所望の向きに配向させるためには、１テスラ（Ｔ）以上、特に９テスラ（Ｔ）以上であることが重要である。かかる磁場を発生させる装置としては、例えば高磁場を発生できる超伝導磁石を備えた磁場発生装置を使用することが望ましい。印加する磁場が１テスラ（Ｔ）より小さいとセラミックフィラー粉末が所定の方向に配向しない。
【００４５】
また、成形方法は、鋳込成形法、射出成形法、押出成形法やドクターブレード法、カレンダーロール法等のテープ成形法が採用できる。このとき得られる成形体は、磁場の印加方向に対して特定面が垂直となるように配向する。
【００４６】
また、磁場中における粒子の配向は極めて短時間で完了するが、成形体中のセラミックフィラー粉末の配向度を維持するためには、スラリー中の溶媒が揮発してスラリーが固化する、あるいは鋳込成形等にて成形する場合には、石膏等の多孔質体からなる成形型を用いてスラリー中の溶媒が成形型の細孔を通して除去されることにより着肉し、粉末が流動せず固定される硬さまで磁場を印加することが望ましい。このために、成形体をなすスラリーの固化を早めるために、スラリー中に紫外線硬化性樹脂を含有して磁場を印加してから紫外線を照射させることによりスラリーの固化を早めたり、熱硬化性樹脂や熱可塑性樹脂を添加して磁場を印加してから温度を変化させることでスラリーの固化を早めることができる。
【００４７】
また、磁場の印加によってセラミックフィラー粉末を配向させた後、すばやく溶媒等の液体成分を除去してセラミックフィラー粉末の配向度を維持できるテープ成形法を用い、特に厚み２００μｍ以下の板状の成形体を作製することが望ましい。なお、スラリーの１
００ｓｅｃ−１での粘度は０．３〜０．７Ｐａ・ｓ、特に０．４〜０．６Ｐａ・ｓであることが望ましい。
【００４８】
さらに、上述した磁場を印加した結晶配向法では、表面のみならず成形体の内部にまでわたって容易にセラミックフィラー粉末の配向度を高めることができ、セラミックフィラー粉末が特定面に均一に配向した成形体を作製できる。
【００４９】
その後、該成形体を、例えば、８００〜１０５０℃の酸化性雰囲気または不活性雰囲気中で、特に３０分以上焼成することによりガラスセラミックスを作製することができる。
【００５０】
また、本発明によれば、前記成形体が特に板状体の場合、セラミックフィラー粉末を板状の成形体の主平面に対して配向させるとともに、該成形体の少なくとも一方の表面に前記成形体の焼結温度では焼結しない無機組成物グリーンシートを積層して、該積層物を焼成することにより、焼成時に無機組成物の拘束力によって成形体の焼成時における特定方向の収縮を抑制できる。
【００５１】
これによって、板状の成形体の厚み方向への収縮率を特に３５％以上、さらに４０％以上に高めてガラスセラミックスの密度を高めることができるとともに、焼成中にガラスセラミックス中のガラス粉末が軟化する際、成形体の面方向への拘束力および厚み方向への収縮率によってセラミックフィラーの配向度を高めることができる。特に成形体が２００μｍ以下の板状体の場合、さらに配向度を高めることができる。なお、前記無機組成物は、所望により、焼成後研磨や超音波洗浄によって容易に除去することができる。
【００５２】
（配線基板）
本発明のガラスセラミックスの好適例であるこれを絶縁基板として用いた配線基板の一例について、その概略断面図である図１を基に説明する。
【００５３】
図１によれば、配線基板１は、複数枚の絶縁層２ａ、２ｂの積層体からなる絶縁基板２の表面および内部に配線層３が形成された構成からなる。
【００５４】
本発明によれば、絶縁基板２、すなわち絶縁層２ａ、２ｂが上述したガラスセラミックスからなることが大きな特徴であり、これによって、絶縁基板２の高周波帯における誘電損失の低減、強度および熱伝導率の向上、誘電率および熱膨張係数の調整が容易に行える。
【００５５】
なお、絶縁基板２の放熱性を高めるためには、絶縁基板２の厚みが１ｍｍ以下、特に５００μｍ以下、さらに２００μｍ以下であることが望ましく、また、それぞれの絶縁層２ａ、２ｂの厚みは、２００μｍ以下、特に１５０μｍ以下、さらに１２０μｍ以下であることが望ましい。
【００５６】
ここで、本発明における絶縁基板２の厚みとは、配線層３等の他の部材を含まない実質的に絶縁基板２のみの厚みを指し、具体的には、配線基板１の断面写真にて測定される絶縁基板の断面積（幅ｗ×厚みｔ１）Ｓ１から配線層３等の他の部材の面積の総和Ｓ２を差し引いた断面積（Ｓ１−Ｓ２）を幅ｗで割ったものｔ＝（Ｓ１−Ｓ２）／ｗで求められる。また、配線基板１内に凹部を形成するような場合には、該凹部底面から絶縁基板底面までの厚みを指す。
【００５７】
また、配線層３は、金属等の導電性材料を主成分としてなるが、信号の伝送速度を高め、特に高周波信号の伝送損失を低減するために、銅、銀、金、アルミニウムの群から選ばれる少なくとも１種の低抵抗金属を主成分とし、特に純度が９９％以上の高純度金属、さ
らには金属箔からなることが望ましい。さらに、図１によれば、絶縁層２ａおよび絶縁層２ｂの上下面に形成される配線層３、３間がビアホール導体４によって電気的に接続されている。
【００５８】
また、図１によれば、絶縁基板２表面には、Ｓｉ、Ｓｉ−Ｇｅ、Ｇａ−Ａｓ等の半導体素子等の素子５が搭載されており、本発明によれば、素子５の動作によって発生した発熱を絶縁基板２を介して絶縁基板２の外部に放熱することができる。
【００５９】
なお、配線基板１の厚み方向の放熱性を高めるためには、絶縁基板２をなす上述したガラスセラミックス中のセラミックフィラーが特定の結晶面に配向して、特に面方向と厚み方向で熱伝導率が異なる場合、熱伝導率の低い方向にサーマルビア６等の放熱用導体層を形成することが望ましい。また、サーマルビア６は絶縁基板２の表面および／または内部に形成され、図１によれば、サーマルビア６は絶縁基板２の厚み方向で素子５搭載部の直下に形成されている。
【００６０】
なお、素子５および配線層３に高周波信号、特に１ＧＨｚ以上、さらに２０ＧＨｚ以上の高周波信号を伝送する場合には、高周波信号の伝送損失を低減するために、配線層３がストリップ線路、マイクロストリップ線路、コプレーナ線路および誘電体導波管のうちの１種から構成されることが望ましい。
【００６１】
（配線基板の製造方法）
また、上述した配線層を具備する配線基板を作製するには、前記混合粉末に、適当な有機溶剤、溶媒を用い混合してスラリーを調製し、これに上述した平行磁場を印加しつつ、従来周知のドクターブレード法やカレンダーロール法、あるいは押出成形法、鋳込成形法によりシート状の成形体、いわゆるグリーンシートを作製する。
【００６２】
なお、この成形法によれば特にスラリー中の溶媒を素早く除去してセラミックフィラーを成形体中で固定し、セラミックフィラーの配向度を向上させるために、グリーンシートの厚みが２００μｍ以下、特に１５０μｍ以下、さらに１２０μｍ以下であることが望ましい。
【００６３】
また、磁場の印加方向は添加したセラミックフィラー粉末の磁場に対する配向性に応じて決定され、例えば、セラミックフィラー粉末としてアルミナ粉末を用いる場合、アルミナは磁場の印加方向に対してｃ軸が向くように配列することから、グリーンシートの主平面に対して垂直な方向、すなわちグリーンシートの厚み方向に磁場を印加することによって、アルミナ粉末を主平面に対してｃ軸が配向させることができる。
【００６４】
そして、このシート状成形体に所望によりスルーホールを形成した後、スルーホール内に、銅、金、銀のうちの少なくとも１種を主成分とする金属ペーストを充填する。そして、シート状成形体表面には、高周波信号が伝送可能な高周波線路パターン等に前記金属ペーストを用いてスクリーン印刷法、グラビア印刷法などによって配線層の厚みが５〜３０μｍとなるように、印刷塗布する。
【００６５】
上記配線層を形成したグリーンシートを、所望により、複数枚積層して、例えば、４０〜１２０℃、５〜４０ＭＰａにて加熱圧着する。そして、上記積層体を酸化性雰囲気または弱酸化性雰囲気中、５００〜７５０℃にて脱バインダ処理した後、酸化性雰囲気または非酸化性雰囲気中、例えば、８００〜１０５０℃、特に８５０〜９５０℃にて０．２〜１０時間、特に０．５〜２時間焼成することによって配線基板を作製することができる。
【００６６】
そして、この配線基板の表面には、適宜半導体素子等の素子が搭載され配線層と信号の
伝達が可能なように接続される。接続方法としては、配線層上に直接搭載させて接続させたり、あるいは樹脂、Ａｇ−エポキシ、Ａｇ−ガラス、Ａｕ−Ｓｉ等の樹脂、金属、セラミックス等の厚み５０μｍ程度の接着剤によりチップ部品を絶縁基板表面に固着し、ワイヤーボンディング、ＴＡＢテープなどにより配線層と半導体素子等とを接続させたりする。
【００６７】
さらに、半導体素子が搭載された配線基板表面に、絶縁基板と同種の絶縁材料や、その他の絶縁材料、あるいは放熱性が良好な金属等からなり、電磁波遮蔽性を有するキャップをガラス、樹脂、ロウ材等の接着剤により接合してもよく、これにより半導体素子を気密に封止することができる。
【００６８】
また、本発明によれば、配線層を形成する方法として、上述したように金属ペーストを用い印刷法等にてグリーンシート表面に塗布する方法に代えて、微細で高精度の配線層が形成可能である高純度金属導体、特に金属箔にて配線層を形成する方法も好適に採用できる。
【００６９】
金属箔からなる配線層を形成する具体的な方法は、例えば、スパッタ法や蒸着法等の薄膜形成法によって所定パターンの配線層を形成することもできるが、樹脂フィルム上に金属箔を貼り付け、メッキ法等によって金属箔を所定パターンに加工した後、この金属箔付の樹脂フィルムをグリーンシート表面に位置合わせして転写することによってグリーンシート表面に配線層を形成する方法によって容易に形成することができる。
【００７０】
また、上述したグリーンシートを積層する際に、前記配線回路層を形成した絶縁基板用グリーンシートの少なくとも一方の表面、望ましくは両面に前記絶縁基板用グリーンシートの焼結温度では焼結しない無機組成物のグリーンシートを積層して、該積層物を焼成することにより、絶縁基板用グリーンシートの焼成時に無機組成物の拘束力によって絶縁基板の焼成時における面方向の収縮を抑制できるとともに、厚み方向への収縮率を特に３５％以上、さらに４０％以上に高めてガラスセラミックスの密度を高めることができるとともに、ガラスセラミックス中のセラミックフィラーの配向度を高めることができる。
【００７１】
なお、前記無機組成物は、焼成後、研磨や超音波洗浄によって容易に除去することができる。
【実施例】
【００７２】
（実施例１）
平均粒径２μｍのディオプサイド結晶を析出可能なガラス７０重量％と、セラミックフィラーとしてＡｌ２Ｏ３粉末３０重量％との比率で混合し、有機バインダ、可塑剤、トルエンを添加、混合して、スラリーを調製した。なお、Ａｌ２Ｏ３粉末の平均粒径は１．８μｍ、平均アスペクト比は１．３、スラリーの粘度は１００ｓｅｃ−１において０．４Ｐａ・ｓであった。
【００７３】
このスラリーを内径５０ｍｍの多孔質の石膏型に１０ｃｃ（厚み５ｍｍ）注ぎ、ボア径１００ｍｍ、１０Ｔの磁場が発生可能な冷凍機型磁場装置中に入れて、スラリーの厚み方向が磁場の印加方向に対して平行となるように表１に示す磁場を印加した状態でスラリー中の溶媒を除去して鋳込み成形を行った。磁場の大きさは超伝導磁石に通電させる電流値を変化させることにより変化させた。
【００７４】
得られた成形体は石膏から脱型し、水蒸気含有／窒素雰囲気中、７００℃で脱バインダ処理を行った後、乾燥窒素中で９５０℃で１時間焼成しガラスセラミックスを作製した。なお、焼成に際しては昇温速度、降温速度を３００℃／ｈとした。
【００７５】
得られた焼結体に対して、アルキメデス法により焼結体の開気孔率を測定したところ０．５％であった。また、焼結体表面（主平面）および厚み方向（側面）の任意の５カ所にてＸ線回折測定（２θ＝１０〜８０°）を行い、そのチャートから、前記セラミックフィラーに基づく２つの測定面でのピーク強度の変化が最も大きい（３００）結晶面と（００６）結晶面のピーク強度Ｉ（３００）、Ｉ（００６）から、ｐ＝Ｉ（００６）／（Ｉ（３００）＋Ｉ（００６））より求められる２つの測定面でのｐ値を算出したところ、ｐ１（主平面）＝０．３１、ｐ２（側面）＝０．００６であり、その比（ｐ１／ｐ２）は５２であり、かつ前記２つの測定面のうちの一方の測定面から０．１ｍｍ研磨した研磨面におけるＸ線回折ピークから求められるｐ’値との比（ｐ’／ｐ）が０．９５以上であった。
【００７６】
さらに、ｐ１測定面と直交する断面、すなわち厚み方向でのＳＥＭ測定により、一視野内に存在するセラミックフィラーの長径ｄ１および短径ｄ２の比（ｄ１／ｄ２）の平均値であるアスペクト比を測定したところ１．２であった。
【００７７】
また、６０ＧＨｚにてネットワークアナライザー、シンセサイズドスイーパーを用いて誘電体円柱共振器法により、（１）配向度ｆ１測定面を表面とする方向すなわち磁場の印加方向が表面方向となるもの、および（２）配向度ｆ１測定面と垂直な面を表面とする方向すなわち磁場の印加方向が厚み方向となるものの２種の試料を表面が直径２〜７ｍｍの円形、厚み１．５〜２．５ｍｍの形状に切り出し、誘電率および誘電損失を測定したところ、（１）の試料の誘電率７．０、誘電損失５×１０−４、（２）の試料の誘電率８．５、誘電損失５×１０−４であった。
【００７８】
さらに、レーザーフラッシュ法により、厚み方向が磁場の印加方向をなす１ｍｍ厚みの試料について熱伝導率を測定したところ５Ｗ／ｍ・Ｋ、ＪＩＳＲ１６０１に基づいて配向度ｆ１測定面が引っ張り面となるように磁器の４点曲げ強度を測定したところ３５０ＭＰａであった。また、２０〜４００℃における平均熱膨張係数を測定したところ、（１）の試料が７．０×１０−６／℃、（２）の試料が８．５×１０−６／℃であった。
【００７９】
（比較例）
実施例１のガラスセラミックスに対して、磁場を印加しない以外は実施例１と同様にガラスセラミックスを作製した。
【００８０】
得られたガラスセラミックスについて、実施例１と同様に評価した結果、開気孔率１％、ｐ１（主平面）＝０．０１７、ｐ２（側面）＝０．０１６であり、その比（ｐ１／ｐ２）は１．０６であり、かつ前記２つの測定面のうちの一方の測定面から０．１ｍｍ研磨した研磨面におけるＸ線回折ピークから求められるｐ’値との比（ｐ’／ｐ）が０．９０、（１）の試料の６０ＧＨｚでの誘電率８．０、誘電損失１７×１０−４、（２）の試料の誘電率８．０、誘電損失１８×１０−４、熱伝導率３．２ｗ／ｍ・Ｋ、強度２１０ＭＰａであった。
【００８１】
（実施例２）
実施例１のスラリーを用いて、ドクターブレード法によりテープ状にスラリーを成形しつつ、実施例１の超伝導マグネットを用いて該テープ状のスラリーの厚み方向に平行に１０Ｔの平行磁場を印加して成形を行い、厚み２５０μｍのグリーンシートを作製した。該グリーンシートの所定位置にビアホールを形成し、該ビアホール内にスクリーン印刷法により銅粉末を主成分とする導体ペーストを充填した。
【００８２】
一方、樹脂フィルムに銅箔を貼り付けてエッチングにより所定の配線層のパターンに加工した後、前記ビアホール導体に位置合わせしながら前記グリーンシート表面に転写して
配線層を形成し、実施例１と同様に積層した後、アルミナ粉末を主成分としてガラス粉末と有機バインダと可塑剤と溶剤とを含有する無機組成物グリーンシートを前記積層体の両面に積層し、圧着して、実施例１と同様に焼成した後、絶縁基板の両面のアルミナ粉末を除去して配線基板を作製した。
【００８３】
その結果、焼成による面方向の収縮率は０．１％であり、厚み方向の収縮率は４０％であり、また、絶縁基板の厚みは１８０μｍであった。また、ビアホール導体を介して導体層間の導通を確認したところ、良好な導通を示した。
【００８４】
さらに、上記配線基板に対して、配線を設けない以外は同様に基板（ガラスセラミックス）を作製し、実施例１と同様に評価したところ、開気孔率０．５％、ｐ１（主平面）＝０．７０、ｐ２（側面）＜０．００１であり、その比（ｐ１／ｐ２）は７００を越え、かつ前記２つの測定面のうちの一方の測定面から０．１ｍｍ研磨した研磨面におけるＸ線回折ピークから求められるｐ’値との比（ｐ’／ｐ）が０．９８、（１）の試料の６０ＧＨｚでの誘電率６．９、誘電損失４．５×１０−４、（２）の試料の誘電率８．７、誘電損失４．４×１０−４、熱伝導率５．３ｗ／ｍ・Ｋ、強度３７０ＭＰａであった。
【符号の説明】
【００８５】
１    配線基板（半導体素子収納用パッケージ）
２    絶縁基板
２ａ、２ｂ    絶縁層
３    配線層
４    ビアホール導体
５    素子
６    サーマルビア
【図１】
2010208944.tif 000003